СПОСОБ ПРИДАНИЯ ВОЛОКНИСТОМУ МАТЕРИАЛУ ВОДООТТАЛКИВАЮЩИХ СВОЙСТВ И ГИДРОФОБНЫЕ МАТЕРИАЛЫ, ПОЛУЧЕННЫЕ ТАКИМ ОБРАЗОМ

1. Способ обработки волокнистого материала с получением гидрофобного и/или водоотталкивающего материала, характеризующийся тем, что этот способ включает в себя операцию пропитки указанного материала суспензией, включающей наночастицы гидрофобного материала и цианоакрилата в органическом растворителе, и сшивку указанного цианоакрилата, причем концентрация цианоакрилата в указанной суспензии и его весовое отношение к указанным наночастицам является таким, чтобы осуществить полное или частичное покрытие волокнистого материала матрицей сшитого цианоакрилата, в котором диспергированы указанные наночастицы.
2. Способ по п.1, характеризующийся тем, что указанным цианоакрилатом является алкилцианоакрилат, в котором алкил имеет от 1 до 8 атомов углерода, или смесь указанных алкилцианоакрилатов.
3. Способ по п.1 или 2, характеризующийся тем, что указанный гидрофобный материал выбирают из фторированных полимеров, природных или синтетических восков, полимеров или сополимеров α-олефинов или циклоолефинов и полимеров полиметилсилоксана.
4. Способ по п.1 или 2, характеризующийся тем, что указанным гидрофобным материалом является воск, выбранный из карнаубского воска, парафинового воска, пчелиного воска, полиэтиленовых восков, полипропиленовых восков и восков Фишера-Тропша.
5. Способ по п.1 или 2, характеризующийся тем, что указанным гидрофобным материалом является политетрафторэтилен.
6. Способ по п.1 или 2, характеризующийся тем, что указанный волокнистый материал включает волокна целлюлозы или волокна производных целлюлозы, природные или синтетические волокна на основе сложных полиэфиров и их смеси.
7. Способ по п.6, характеризующийся тем, что указанный волокнистый материал включает волокна, выбранные из волокон целлюлозы, нитрата целлюлозы, ацетата целлюлозы, полимолочной кислоты, полиэтилентерефталата, полибутилентерефталата и их смесей.
8. Способ по п.1 или 2, характеризующийся тем, что указанная суспензия включает мономер алкилцианоакрилата или смесь указанных мономеров в концентрации от 1 до 15 вес.%, предпочтительно от 3 до 8 вес.% от всей упомянутой суспензии.
9. Способ по п.1 или 2, характеризующийся тем, что весовое отношение мономера цианоакрилата к гидрофобному материалу находится в диапазоне от 5:1 до 2:1.
10. Способ по п.1 или 2, характеризующийся тем, что указанный органический растворитель выбирают из группы, состоящей из ацетона, хлороформа и нефтепродуктов.
11. Способ по п.1 или 2, характеризующийся тем, что указанную суспензию наносят на волокнистый материал методом погружения материала в указанную суспензию, распылением, накатом или наливом или распылительным литьем.
12. Способ по п.1 или 2, включающий операции удаления растворителя из волокнистого материала, обработанного такой суспензией, путем испарения растворителя при температуре, не превышающей 85°C.
13. Способ по п.1 или 2, в котором сшивку указанного цианоакрилата осуществляют путем подвергания волокнистого материала, обработанного такой суспензией, после удаления растворителя воздействию окружающей среды с относительной влажностью более 30% и, предпочтительно, не менее 60%, необязательно с термической обработкой при температуре, не превышающей 85°C.
14. Волокнистый материал, включающий природные или синтетические волокна, полностью или частично имеющий покрытие или оболочку, включающую матрицу сшитого цианоакрилата, включающую гидрофобные наночастицы, получаемый способом по любому из пп.1-13.
15. Волокнистый материал по п.14, в котором указанный гидрофобный материал выбирают из группы, состоящей из политетрафторэтилена, природных и синтетического восков, полимеров или сополимеров α-олефинов или циклоолефинов и полимеров полидиметилсилоксана.